(57)【要約】【課題】  鉛フリーで、例えば１０ｋΩ／□以下の低い抵抗値を有する抵抗体において、ＴＣＲ特性を改善する。【解決手段】  導電性材料及びガラス組成物を含有し、これらが有機ビヒクルと混合されてなる抵抗体ペーストであって、前記導電性材料としてＲｕＯ２を含有するとともに、希土類元素と、Ｃａ、Ｓｒ、Ｂａ、Ｍｇから選ばれる少なくとも１種との複合酸化物は、Ｒ（２−ｘ）Ａ（ｘ）Ｒｕ２Ｏ７（Ｒは元素番号５７〜７１の希土類元素から選ばれる少なくとも１種であり、ＡはＣａ、Ｓｒ、Ｂａ、Ｍｇから選ばれる少なくとも１種である。また、０＜ｘ≦１．０である。）である。ＲはＮｄ、Ｓｍ、Ｇｄ、Ｄｙ、Ｅｒ、Ｌｕから選ばれる少なくとも１種類である。ガラス組成物は、ＣａＯ、Ｂ２Ｏ３、ＳｉＯ２及びＭｎＯを含有する。【選択図】  なし【特許請求の範囲】
【請求項１】
導電性材料及びガラス組成物を含有し、これらが有機ビヒクルと混合されてなる抵抗体ペーストであって、
前記導電性材料としてＲｕＯ２を含有するとともに、希土類元素と、Ｃａ、Ｓｒ、Ｂａ、Ｍｇから選ばれる少なくとも１種との複合酸化物を含有することを特徴とする抵抗体ペースト。
【請求項２】
前記希土類元素と、Ｃａ、Ｓｒ、Ｂａ、Ｍｇから選ばれる少なくとも１種との複合酸化物が、Ｒ（２−ｘ）Ａ（ｘ）Ｒｕ２Ｏ７（Ｒは元素番号５７〜７１の希土類元素から選ばれる少なくとも１種であり、ＡはＣａ、Ｓｒ、Ｂａ、Ｍｇから選ばれる少なくとも１種である。また、０＜ｘ≦１．０である。）であることを特徴とする請求項１記載の抵抗体ペースト。
【請求項３】
前記Ｒが、Ｇｄ、Ｄｙ、Ｅｒ、Ｌｕから選ばれる少なくとも１種であることを特徴とする請求項２記載の抵抗体ペースト。
【請求項４】
前記ガラス組成物がＣａＯ、Ｂ２Ｏ３、ＳｉＯ２及びＭｎＯを含有することを特徴とする請求項１記載の抵抗体ペースト。
【請求項５】
前記導電性材料、ガラス組成物及び添加物の合計重量を１００とした場合に、前記導電性材料としての前記希土類元素と、Ｃａ、Ｓｒ、Ｂａ、Ｍｇから選ばれる少なくとも１種との複合酸化物の割合が０．１重量％〜１０．２重量％であることを特徴とする請求項１記載の抵抗体ペースト。
【請求項６】
前記導電性材料、ガラス組成物、及び添加物の合計重量を１００とした場合に、前記導電性材料の割合が１０．２重量％〜６２．０重量％、前記ガラス組成物の割合が２９．１重量％〜８６．８重量％、前記添加物の割合が０重量％〜２８．０重量％であることを特徴とする請求項１項記載の抵抗体ペースト。
【請求項７】
前記ガラス組成物における前記ＣａＯの含有量が１０モル％〜４０モル％、前記Ｂ２Ｏ３及びＳｉＯ２の合計の含有量が３０モル％〜７５モル％、前記ＭｎＯの含有量が５モル％〜２５モル％、その他の修飾酸化物の含有量が０〜４０モル％であることを特徴とする請求項４記載の抵抗体ペースト。
【請求項８】
前記その他の修飾酸化物が、ＭｇＯ、ＳｒＯ、ＢａＯ、ＺｎＯ、ＣｕＯ、ＮｉＯ、Ｃｒ２Ｏ３、Ｖ２Ｏ５、ＺｒＯ２、Ａｌ２Ｏ３から選ばれる少なくとも１種であることを特徴とする請求項７記載の抵抗体ペースト。
【請求項９】
添加物としてＣｕＯ、ＭｎＯ２、Ｍｎ３Ｏ４、ＺｎＯ、Ｖ２Ｏ５、Ｎｂ２Ｏ５、ＮｉＯ、ＭｇＯから選ばれる少なくとも１種を含有することを特徴とする請求項１記載の抵抗体ペースト。
【請求項１０】
前記ガラス組成物、前記導電性材料、及び添加物を合計した合計重量と、前記有機ビヒクルの重量との比率が、１：０．２５〜１：４であることを特徴とする請求項１記載の抵抗体ペースト。
【請求項１１】
請求項１〜１０のいずれか１項記載の抵抗体ペーストを用いて形成されたことを特徴とする抵抗体。
【請求項１２】
１０ｋΩ／□以下の抵抗値を有することを特徴とする請求項１１記載の抵抗体。
【請求項１３】
請求項１１又は１２記載の抵抗体を有することを特徴とする電子部品。
【発明の詳細な説明】
【技術分野】
【０００１】
本発明は、ガラス組成物及び導電性材料を含有する抵抗体ペースト、この抵抗体ペーストを用いて形成される抵抗体、電子部品に関する。
【背景技術】
【０００２】
ガラスや導電性材料を含む抵抗体ペーストを基板上に塗布し焼成することによって形成される厚膜抵抗体においては、通常、導電性材料として酸化ルテニウム（ＲｕＯ２）や鉛ルテニウム複合酸化物（Ｐｂ２Ｒｕ２Ｏ６）等が用いられ、ガラス組成物としてＰｂＯ系ガラスが用いられている。ガラス組成物は、導電性材料及び基板との結着剤としての機能を果たし、また導電性材料とガラス組成物の比率によって抵抗値調整が可能である。
【０００３】
ところで、近年、環境問題が盛んに議論されてきており、例えば半田材料等においては、鉛を除外することが求められている。厚膜抵抗体も例外ではなく、したがって、環境に配慮した場合、ＰｂＯ系ガラスは勿論のこと、導電性材料であるＰｂ２Ｒｕ２Ｏ６の使用も避けなければならない。このような状況から、鉛を含有した厚膜抵抗体ペーストを用いることは望ましくなく、鉛フリーの厚膜抵抗体ペーストについての研究がなされている（例えば、特許文献１〜特許文献５等を参照）。
【特許文献１】特開平８−２５３３４２号公報
【特許文献２】特開平１０−２２４００４号公報
【特許文献３】特開２００１−１９６２０１号公報
【特許文献４】特開平１１−２５１１０５号公報
【特許文献５】特許第３０１９１３６号公報
【発明の開示】
【発明が解決しようとする課題】
【０００４】
ただし、前述の特許文献１〜特許文献５記載の発明は、いずれも鉛フリー抵抗体を得るための発明ではあるが、目的や視点が異なり、特に、低抵抗値を有する抵抗体を提供するという観点からは、不十分と言わざるを得ない。
【０００５】
抵抗体ペーストの鉛フリー化における課題の一つとして、低抵抗値（例えば１０ｋΩ／□以下）を示す抵抗体ペーストにおいて、抵抗値が温度によって大きく変動し、ＴＣＲ特性の悪化が顕著になることが挙げられる。低抵抗化に伴い、導電性材料の割合が増加するが、導電性材料は温度特性をプラス（＋）側にシフトさせる方向に作用するため、温度特性の悪化が問題となる。この問題の解決策は、現状では見つかっていない。
【０００６】
そこで本発明は、このような従来の実情に鑑みて提案されたものであり、例えば１０ｋΩ／□以下の低い抵抗値を有し、ＴＣＲ特性及び信頼性に優れた抵抗体の形成が可能な抵抗体ペーストを提供することを目的とする。また、本発明は、１０ｋΩ／□以下の低い抵抗値を有し、ＴＣＲ特性及び信頼性に優れた抵抗体、電子部品を提供することを目的とする。
【課題を解決するための手段】
【０００７】
本発明者らは、前記の目的を達成するために長期に亘り研究を重ねてきた。その結果、導電性材料としてＲｕＯ２を用いることで、鉛フリーで抵抗値の低い抵抗体を実現することができること、さらに希土類元素と、Ｃａ、Ｓｒ、Ｂａ、Ｍｇから選ばれる少なくとも１種との複合酸化物を添加することで、ＴＣＲ特性が改善されることを見出すに至った。本発明は、このような知見に基づいて完成されたものである。
【０００８】
すなわち、本発明に係る抵抗体ペーストは、導電性材料及びガラス組成物を含有し、これらが有機ビヒクルと混合されてなる抵抗体ペーストであって、前記導電性材料としてＲｕＯ２を含有するとともに、希土類元素と、Ｃａ、Ｓｒ、Ｂａ、Ｍｇから選ばれる少なくとも１種との複合酸化物を含有することを特徴とする。また、本発明に係る抵抗体は、前記抵抗体ペーストを用いて形成されたことを特徴とする。さらに、本発明に係る電子部品は、前記抵抗体を有することを特徴とする。
【０００９】
ＲｕＯ２は電気抵抗が小さく、これを主たる導電性材料として用いることで、抵抗値の低い抵抗体が実現される。ただし、導電性材料としてＲｕＯ２のみを用いた場合、ＴＣＲ特性を確保することは難しく、経時変化も大きい。そこで、本発明では、前記ＲｕＯ２に加えて、希土類元素と、Ｃａ、Ｓｒ、Ｂａ、Ｍｇから選ばれる少なくとも１種との複合酸化物（Ｒ（２−ｘ）Ａ（ｘ）Ｒｕ２Ｏ７）を導電性材料の副成分として用いる。この複合酸化物を併用することで、例えば１０ｋΩ／□以下の低抵抗値を有する厚膜抵抗体を形成した場合に、ＴＣＲ特性の劣化が小さく、且つ経時変化の少ない抵抗体が実現される。
【発明の効果】
【００１０】
本発明の抵抗体ペーストを用いることで、鉛フリーでありながら、例えば１０ｋΩ／□以下の低い抵抗値を有し、ＴＣＲ特性及び信頼性に優れた抵抗体の形成が可能である。
【発明を実施するための最良の形態】
【００１１】
以下、本発明を適用した抵抗体ペースト、この抵抗体ペーストを用いて形成される抵抗体、及び抵抗体を有する電子部品について説明する。
【００１２】
本発明の抵抗体ペーストは、ガラス組成物及び導電性材料を含有し、導電性材料としてＲｕＯ２とともに、希土類元素と、Ｃａ、Ｓｒ、Ｂａ、Ｍｇから選ばれる少なくとも１種との複合酸化物を用いるものである。希土類元素と、Ｃａ、Ｓｒ、Ｂａ、Ｍｇから選ばれる少なくとも１種との複合酸化物は、具体的には化学式Ｒ（２−ｘ）Ａ（ｘ）Ｒｕ２Ｏ７等が挙げられる。なお、本明細書における、希土類元素と、Ｃａ、Ｓｒ、Ｂａ、Ｍｇから選ばれる少なくとも１種との複合酸化物とは、前述の化学量論組成Ｒ（２−ｘ）Ａ（ｘ）Ｒｕ２Ｏ７で示される複合酸化物の他、化学量論組成からずれた組成の複合酸化物も含むものである。式中、希土類元素Ｒは、元素番号５７〜７１の希土類元素（Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ）から選ばれる少なくとも１種である。中でも希土類元素Ｒは、Ｇｄ、Ｄｙ、Ｅｒ、Ｌｕから選ばれる少なくとも１種類であることが好ましい。
【００１３】
また、Ｒ（２−ｘ）Ａ（ｘ）Ｒｕ２Ｏ７中のｘは、０＜ｘ≦１．０である。従来型の希土類元素とＲｕとの複合酸化物（ｘ＝０）は、ＴＣＲ特性が不十分であるという不都合があるが、従来型複合酸化物中の希土類元素の一部をＣａ、Ｓｒ、Ｂａ、Ｍｇから選ばれる少なくとも１種で置換すること（０＜ｘ）により、優れたＴＣＲ特性を示すものとなる。また、ｘが１を上回ると、複合酸化物の作製が困難となり、異相の量が増えることで、ＴＣＲ特性や信頼性の劣化等の不都合がある。したがって、式中Ａ（Ｃａ、Ｓｒ、Ｂａ、Ｍｇ）の比率ｘは、０＜ｘ≦１．０と定められる。なお、ｘは、より好ましくは０．１≦ｘ≦１．０である。
【００１４】
前述の希土類元素と、Ｃａ、Ｓｒ、Ｂａ、Ｍｇから選ばれる少なくとも１種との複合酸化物を製造する方法は特に問わないが、例えば、原料としてＲｕＯ２と、希土類酸化物粉末と、Ｃａ、Ｓｒ、Ｂａ、Ｍｇを含有する化合物とを所定量秤量し、混合して混合物を調製し、この混合物を焼成することにより作製することができる。Ｃａ、Ｓｒ、Ｂａ、Ｍｇを含有する化合物としては、例えばＣａＣＯ３、ＳｒＣＯ３、ＢａＣＯ３、ＭｇＣＯ３等の少なくとも１種を用いることが好ましい。
【００１５】
導電性材料は、絶縁体であるガラス中に分散されることで、構造物である抵抗体に導電性を付与する役割を持つ。ただし、本発明の抵抗体ペーストでは、主に抵抗値を決める導電性材料としては、ＲｕＯ２が機能し、前記複合酸化物はＴＣＲ特性を改善するための添加物として機能する。したがって、抵抗体ペースト中の希土類元素と、Ｃａ、Ｓｒ、Ｂａ、Ｍｇから選ばれる少なくとも１種との複合酸化物の含有量は、０．１重量％〜１０．２重量％とすることが好ましい。複合酸化物の含有量が前記範囲を下回る場合、十分な効果が得られずＴＣＲ特性が劣化するおそれがあり、逆に前記範囲を上回る場合、電気抵抗の高い導電性材料の割合が増えることになるので、低抵抗化において不利である。
【００１６】
抵抗体ペーストは、導電性材料として、ＲｕＯ２、希土類元素と、Ｃａ、Ｓｒ、Ｂａ、Ｍｇから選ばれる少なくとも１種との複合酸化物に加えて、その他の導電性材料を含有してもよい。その他の導電性材料としては特に限定されないが、環境保全上、やはり鉛を実質的に含まない導電性材料を用いることが好ましい。具体的な鉛を実質的に含まない導電性材料としては、ルテニウム酸化物の他、Ａｇ−Ｐｄ合金、Ａｇ−Ｐｔ合金、ＴａＮ、ＷＣ、ＬａＢ６、ＭｏＳｉＯ２、ＴａＳｉＯ２、及び金属（Ａｇ、Ａｕ、Ｐｔ、Ｃｕ、Ｎｉ、Ｗ、Ｍｏ等）が挙げられる。これらの物質は、それぞれ単独で使用しても良いし、２種類以上組み合わせても良い。ルテニウム酸化物としては、ルテニウム系パイロクロア（Ｂｉ２Ｒｕ２Ｏ７、Ｔｌ２Ｒｕ２Ｏ７等）やルテニウム複合酸化物（ＳｒＲｕＯ３、ＢａＲｕＯ３、ＣａＲｕＯ３、ＬａＲｕＯ３等）等が挙げられる。
【００１７】
抵抗体ペースト中の導電性材料の合計の含有量は、ガラス組成物、導電性材料、及び添加物の合計重量を１００重量％とした場合に、１０．２重量％〜６２．０重量％とするのが好ましい。導電性材料の含有量が前記範囲を下回る場合、抵抗値が高くなりすぎてしまい、抵抗体ペーストとしての使用に適さなくなるおそれがある。逆に、導電性材料の含有量が前記範囲を越えると、ガラス組成物による導電性材料の結着が不十分になり、信頼性が低下するおそれがある。
【００１８】
ガラス組成物は、特に限定されないが、本発明では環境保全上、鉛を実質的に含まない鉛フリーのガラス組成物を用いることが好ましい。なお、本発明において、「鉛を実質的に含まない」とは、不純物レベルとは言えない量を越える鉛を含まないことを意味し、不純物レベルの量（例えば、ガラス組成物中の含有量が０．０５重量％以下程度）であれば含有されていてもよい趣旨である。鉛は、不可避不純物として極微量程度に含有されることがある。
【００１９】
ガラス組成物は、抵抗体とされたとき抵抗体中で導電性材料及び添加物を基板と結着させる役割を持つ。ガラス組成物は、原料として、主たる修飾酸化物成分、網目形成酸化物成分、その他の修飾酸化物成分等を混合して用いる。本発明の抵抗体ペーストは、主たる修飾酸化物成分としてＣａＯと、網目形成酸化物成分としてＢ２Ｏ３及びＳｉＯ２と、その他の修飾酸化物成分として、ＭｎＯを含有することが好ましい。
【００２０】
また、ガラス組成物は、ＣａＯ、Ｂ２Ｏ３、ＳｉＯ２及びＭｎＯの他に、第３の修飾酸化物として任意の酸化物を含有してもかまわない。具体的な酸化物は、例えばＡｌ２Ｏ３、ＺｒＯ２、ＭｇＯ、ＴｉＯ２、ＳｎＯ２、Ｋ２Ｏ、Ｎａ２Ｏ、Ｌｉ２Ｏ、ＣｕＯ、ＮｉＯ、ＺｎＯ、ＣｏＯ、Ｆｅ２Ｏ３、Ｃｒ２Ｏ３、Ｙ２Ｏ３、Ｖ２Ｏ５等が任意の修飾酸化物成分として挙げられる。特に、ＭｇＯ、ＳｒＯ、ＢａＯ、ＺｎＯ、ＣｕＯ、ＮｉＯ、Ｃｒ２Ｏ３、Ｖ２Ｏ５、ＺｒＯ２、Ａｌ２Ｏ３等が好ましい。
【００２１】
特に、１０ｋΩ／□以下の低抵抗値を有する抵抗体の場合、ＣａＯ、Ｂ２Ｏ３、ＳｉＯ２、及びＭｎＯを含み、ＣａＯが１０モル％〜４０モル％、Ｂ２Ｏ３及びＳｉＯ２の合計が３０モル％〜７５モル％、ＭｎＯが５モル％〜２５モル％、第３の修飾酸化物が０〜４０モル％なる組成比で構成されたガラス組成物を用いることが好ましい。このような組成比のガラス組成物は、１０ｋΩ／□以下の低抵抗値を有する厚膜抵抗体に使用した場合に、ＴＣＲ特性や経時変化を改善することが可能であることから、希土類元素と、Ｃａ、Ｓｒ、Ｂａ、Ｍｇから選ばれる少なくとも１種との複合酸化物を含有する導電性材料と組み合わせて抵抗体ペーストに用いられることにより、１０ｋΩ／□以下の低抵抗値を有する抵抗体において優れた特性を実現することができる。
【００２２】
ガラス組成物における各成分の含有量には前記のようにそれぞれ最適範囲が存在する。例えば主たる修飾酸化物成分であるＣａＯの含有量が少なすぎると、導電性材料との反応性が低下し、ＴＣＲ特性を劣化させるおそれがある。逆に、ＣａＯの含有量が多すぎる場合、抵抗体を形成した時に、過剰な金属酸化物の析出が起こり、特性を劣化させるおそれがある。網目形成酸化物成分であるＢ２Ｏ３及びＳｉＯ２の含有量が少ない場合、ガラスの作製が困難となるおそれがある。逆に、Ｂ２Ｏ３及びＳｉＯ２の含有量が多すぎる場合、ガラス組成物の耐水性が低下するため、抵抗体としたときの信頼性を著しく低下させるおそれがある。また、その他の修飾酸化物成分であるＭｎＯの含有量が少なすぎる場合、ＴＣＲ特性を劣化させるおそれがある。逆に、ＭｎＯの含有量が多すぎる場合、抵抗体を形成した時に、過剰な金属酸化物の析出が起こり、特性を劣化させるおそれがある。
【００２３】
なお、ガラス組成物においては、各酸化物はそのままの形で含有されるわけではなく、例えば複合酸化物の形態となっているものと推測される。しかしながら、本明細書においては、ガラス組成物における組成の表記は、通例にしたがい、各酸化物に換算したときの値として表記する。例えば、厚膜抵抗体ペーストや厚膜抵抗体に含まれるガラス組成物は、厳密に言えばＣａをＣａＯの形態で含有するわけではない。また、Ｃａ原料は、通常はＣａＣＯ３の形で原料組成に添加される。したがって、「ＣａＯ１０〜３０重量％」とは、ガラス組成物を構成する酸化物がＣａをＣａＯ換算で１０〜３０重量％含有するという意味である。
【００２４】
抵抗体ペースト中のガラス組成物の含有量は、導電性材料、ガラス組成物、添加物の合計の重量を１００重量％とした時に、２９．１重量％〜８６．８重量％とするのが好ましい。含有量が少ない場合、導電性材料、添加物の結着が不十分となり、信頼性が著しく低下するおそれがある。逆に、ガラス組成物の含有量が前記範囲を越えると、抵抗値が高くなり過ぎてしまい、抵抗体ペーストとしての使用に適さなくなるおそれがある。
【００２５】
抵抗体ペーストには、前述の導電性材料及びガラス組成物の他、特性の調整等を目的として、添加物が含まれていてもよい。抵抗体ペーストにおける添加物の含有量は、ガラス組成物、導電性材料、及び添加物の合計重量を１００重量％とした場合に、０〜２８．０重量％とするのが好ましい。添加物の含有量が多すぎる場合、導電性材料、添加物の結着が不十分となり、信頼性が著しく低下するおそれがある。
【００２６】
添加物としては、任意の金属酸化物を用いることができる。具体的には、ＭｇＯ、ＴｉＯ２、ＳｎＯ２、ＺｎＯ、ＣｏＯ、ＣｕＯ、ＮｉＯ、ＭｎＯ、ＭｎＯ２、Ｍｎ３Ｏ４、Ｆｅ２Ｏ３、Ｃｒ２Ｏ３、Ｎｂ２Ｏ５、Ｖ２Ｏ５等が挙げられる。中でも、Ｍｎ３Ｏ４、ＭｎＯ２、ＣｕＯ、ＺｎＯ、Ｖ２Ｏ５、Ｎｂ２Ｏ５、ＭｇＯ、ＮｉＯを用いることが好ましい。
【００２７】
有機ビヒクルは、ガラス組成物、導電性材料と添加物とを混練しペースト化させる役割を有し、この種の抵抗体ペーストに用いられるものがいずれも使用可能である。有機ビヒクルは、バインダを有機溶剤中に溶解することによって調製されるものである。バインダとしては、特に限定されず、例えば、エチルセルロース、ポリビニルブチラール等、各種バインダから適宜選択すればよい。有機溶剤も限定されず、テルピネオール、ブチルカルビトール、アセトン、トルエン等、各種有機溶剤から適宜選択すればよい。さらに、抵抗体ペーストの物性を調節するために、分散剤等の各種添加剤を加えてもよい。
【００２８】
前記有機ビヒクルの配合比率であるが、ガラス組成物、導電性材料、及び添加物を合計した合計重量（Ｗ１）と、有機ビヒクルの重量（Ｗ２）の比率（Ｗ２／Ｗ１）が、０．２５〜４（Ｗ２：Ｗ１＝１：０．２５〜１：４）であることが好ましい。より好ましくは、前記比率（Ｗ２／Ｗ１）が０．５〜２である。前記比率を外れると、抵抗体を例えば基板上に形成するのに適した粘度の抵抗体ペーストを得ることができなくなるおそれがある。
【００２９】
抵抗体を形成するには、前述の成分を含む抵抗体ペーストを例えば基板上にスクリーン印刷等の手法で印刷（塗布）し、８５０℃程度の温度で焼成すればよい。基板としては、Ａｌ２Ｏ３基板やＢａＴｉＯ３基板の誘電体基板や、低温焼成セラミック基板、ＡｌＮ基板等を用いることができる。基板形態としては、単層基板、複合基板、多層基板のいずれであってもよい。多層基板の場合、抵抗体は、表面に形成してもよいし、内部に形成してもよい。
【００３０】
抵抗体の形成に際しては、通常、基板に電極となる導電パターンを形成するが、この導電パターンは、例えば、ＡｇやＰｔ、Ｐｄ等を含むＡｇ系合金等の良導電材料を含む導電ペーストを印刷することにより形成することができる。また、形成した抵抗体の表面に、ガラス膜等の保護膜を形成してもよい。
【００３１】
本発明の抵抗体を適用可能な電子部品としては特に限定されないが、例えば単層または多層の回路基板、チップ抵抗器等の抵抗器、アイソレータ素子、Ｃ−Ｒ複合素子、モジュール素子の他、積層チップコンデンサ等のコンデンサやインダクタ等が挙げられ、コンデンサやインダクタ等の電極部分にも適用することができる。
【実施例】
【００３２】
以下、本発明を適用した具体的な実施例について、実験結果に基づいて説明する。
【００３３】
＜導電性材料＞
希土類酸化物粉末、ＣａＣＯ３粉末、ＳｒＣＯ３粉末、ＢａＣＯ３粉末、ＭｇＣＯ３粉末、ＲｕＯ２粉末等を所定量秤量し、ボールミルにて混合し、乾燥した。得られた混合粉末を大気中で５℃／分の速度で１２００℃まで昇温し、その温度に５時間保持して焼成した後、５℃／分の速度で室温まで冷却することによって、複合酸化物の粉末を得た。得られた複合酸化物をボールミルにて粉砕した。得られた複合酸化物の組成を表１に示す。
【００３４】
【表１】
2006080159.tif 000002
【００３５】
＜ガラス組成物の作製＞
ＣａＣＯ３、Ｂ２Ｏ３、ＳｉＯ２、ＭｎＣＯ３等の化合物を表１の組成となるように所定量秤量し、ボールミルにて混合した後、乾燥した。得られた粉末を５℃／分の速度で１３００℃まで昇温し、その温度に１時間保持した後、水中に投入することによって急冷し、ガラス化した。得られたガラス化物をボールミルで粉砕し、ガラス組成物粉末を得た。得られたガラス粉末の組成を下記表２に示す。
【００３６】
【表２】
2006080159.tif 000003
【００３７】
＜添加物＞
添加物として、Ｍｎ３Ｏ４、ＭｎＯ２、ＣｕＯ、ＺｎＯ、Ｖ２Ｏ５、Ｎｂ２Ｏ５、ＮｉＯ、ＭｇＯを用いた。
【００３８】
＜有機ビヒクルの作製＞
バインダとしてエチルセルロース、有機溶剤としてテルピネオールを用い、有機溶剤を加熱撹拌しながらバインダを溶かして、有機ビヒクルを作製した。
【００３９】
＜抵抗体ペーストの作製＞
前述の導電性材料の粉末と、ガラス組成物粉末、添加物、及び有機ビヒクルを各組成となるように秤量し、３本ロールミルで混練し、抵抗体ペーストを得た。なお、導電性材料粉末、ガラス組成物粉末及び添加物粉末の合計重量と有機ビヒクルの重量の比は、得られた抵抗体ペーストがスクリーン印刷に適した粘度となるように、重量比で１：０．２５〜１：４の範囲で調合し、抵抗体ペーストを作製した。
【００４０】
＜抵抗体の作製＞
９６％のアルミナ基板上に、Ａｇ−Ｐｔ導体ペーストを所定形状にスクリーン印刷して乾燥させた。Ａｇ−Ｐｔ導体ペーストにおけるＡｇの割合は９５重量％、Ｐｔの割合は５重量％とした。このアルミナ基板をベルト炉に入れ、投入から排出まで１時間のパターンで焼き付けを行った。この時の焼き付け温度は８５０℃、その温度での保持時間は１０分間とした。
【００４１】
このようにして導体が形成されたアルミナ基板上に、先に作製した抵抗体ペーストをスクリーン印刷法にて所定の形状（１ｍｍ×１ｍｍの方形状）のパターンで塗布し、乾燥した。その後、導体焼き付けと同じ条件で抵抗体ペーストを焼き付け、厚膜抵抗体を得た。
【００４２】
＜抵抗体の特性評価＞
（１）抵抗値
Agilent Technologies 社製の製品番号 34401Aにより測定。試料数２４個の平均値を求めた。
（２）ＴＣＲ
室温２５℃を基準として、−５５℃、１２５℃へ温度を変えた時の抵抗値変化率を求めた。試料数１０個の平均値である。−５５℃、２５℃、１２５℃の抵抗値をR-55、R25、R125（Ω／□）とおき、ＣＴＣＲ、ＨＴＣＲのうち絶対値の大きいほうをＴＣＲ値とした。
ＣＴＣＲ（ppm／℃）＝((R25-R-55)/R25/80)×1000000
ＨＴＣＲ（ppm／℃）＝((R25-R125)/R25/100)×1000000
（３）経時変化
厚膜抵抗体を８５℃、８５％ＲＨの雰囲気に放置し、１０００時間後の抵抗値変動率を求めた。経時変化（％）≦±１．０％が特性の基準となる。
【００４３】
＜導電性材料の検討＞
表１、２に示す組成の複合酸化物及びガラス組成物を用いた抵抗体ペーストにより試料１〜試料１２の抵抗体を作製し、抵抗体の特性（抵抗値、ＴＣＲ特性及び経時変化）を評価した。抵抗体ペーストの組成及び抵抗体の特性の評価結果を表３に示す。なお、以下の各表においても同様であるが、本発明で規定する範囲を外れる試料等（比較例に相当する。）には、＊印を付してある。
【００４４】
【表３】
2006080159.tif 000004
【００４５】
先ず、Ｒ（２−ｘ）Ａ（ｘ）Ｒｕ２Ｏ７で表される複合酸化物の有無について検討する。表３から、導電性材料としてＲｕＯ２とＥｒ及びＣａの複合酸化物とを併用する試料２〜６は、試料１と比較して、優れたＴＣＲ特性を示し、且つ経時変化も小さいことがわかる。また、試料２〜試料６の結果から、Ｒ（２−ｘ）Ａ（ｘ）Ｒｕ２Ｏ７におけるｘは、０＜ｘ≦１．０、特に０．１≦ｘ≦１．０の範囲において良好な結果を示すことがわかる。
【００４６】
また、試料７〜９から、ＣａのかわりにＳｒ、Ｂａ、Ｍｇを含有する複合酸化物を導電性材料として用いる場合も、ＴＣＲ特性及び経時変化において満足する結果が得られることがわかる。
【００４７】
さらに、試料１０〜１２から、Ｅｒのかわりに他の希土類元素を含有する複合酸化物を導電性材料として用いる場合も、ＴＣＲ特性及び経時変化において満足する結果が得られることがわかる。
【００４８】
＜ガラス組成物の検討＞
ガラス組成物の種類を変えて試料１３〜試料２２を作製し、抵抗体の特性を評価した。抵抗体ペーストの組成及び抵抗体の特性の評価結果を表４に示す。
【００４９】
【表４】
2006080159.tif 000005
【００５０】
表４から、ＲｕＯ２とＥｒ及びＣａの複合酸化物とを併用するとともに導電性材料としてＣａＯ、Ｂ２Ｏ３、ＳｉＯ２及びＭｎＯを含有するガラス組成物を用いることで、優れたＴＣＲ特性を示し、且つ経時変化の小さい抵抗体が実現されたことがわかる。
【００５１】
＜添加物に関する検討＞
抵抗体ペーストに各種添加物を添加して、試料２３〜試料２６を作製し、抵抗体の特性を評価した。抵抗体ペーストの組成及び抵抗体の特性の評価結果を表５に示す。
【００５２】
【表５】
2006080159.tif 000006
【００５３】
表５から、いずれの添加物を用いた場合でも、本発明の導電性材料を用いて形成された抵抗体は、優れたＴＣＲ特性を示し、且つ経時変化が小さく、さらに良好な結果が得られている。